일부 응용 에서 는 % Ga 및 / 또는 % Bi 를 이 단락 에서 위 에서 설명 한 % Cd , % Cs , % Sn , % Pb , % Zn , % Rb 및 / 또는 % In 로 부분 적 으로 대체 하 는 것 이 흥미 롭 다는 것 이 밝혀졌 다 . % Ga + % Bi + % Cd + % Cs + % Sn + % Pb + % Zn + % Rb + % In 의 경우 적용 하 는 경우 에 따라 그 들 의 부재 가 흥미 로울 수 있 다 . ( 즉 , 합계 가 어떤 요소 에 주어진 값 과 일치 하 더라도 0 % 의 공칭 함량 을 가질 수 있 으며 , 이 는 해당 요소 가 어떤 이유 로 인해 해 롭 거나 최적 이 아닌 주어진 응용 에 유리 하 다 . ) 이 들 원소 는 반드시 고순 도 상태 로 혼입 될 필요 는 없 지만 , 문제 의 합금 이 충분히 낮 은 융점 을 갖 는다는 점 에서 이 들 원소 의 합금 의 사용 이 경제 적 으로 더 이점 이 있 다 . 용도 에 따라 이 들 원소 와 직접 합금 을 만들 고 별도 의 입자 로 통합 하 는 것 이 아니 라 더 흥미 로운 합금 이 다 . 용도 에 따라 52 % 이상 , 76 % 이상 , 86 % 이상 , 심지어 98 % 초과 의 다양 한 실시 예 에서 % Ga + % Bi + % Cd + % Cs + % Sn + % Pb + % Zn + % Rb + % In 의 바람직 한 함량 이 원소 로 주로 형성 된 입자 의 사용 이 더욱 흥미 로운 사실 이 다 .